(57)【特許請求の範囲】
【請求項１】
透液性トップシートと不透液性バックシートとの間に吸収体が介在する吸収性物品本体と、この吸収性物品本体の長手方向中間両側部に外方に延在するウイングとから構成されるとともに、前記吸収性物品本体の非使用面側及び前記ウイングの裏面側に、JIS G4305に準拠した測定方法により、綿布に対して１．０N/２５mm以上の初期接着力を有し、かつ接着剤同士間で接着した場合の接着力が１．５N/２５mm以下であるスチレン−エチレン−ブチレン−スチレンブロック共重合体を主成分とするエラストマーホットメルト接着剤からなる接着剤層を形成したことを特徴とする吸収性物品。
【発明の詳細な説明】
【０００１】
【発明の属する技術分野】
本発明は、経血やおりものなどを吸収するための生理用ナプキン、パンティライナー、おりものシート、失禁パッド等の吸収性物品に関する。
【０００２】
【従来の技術】
従来より、パンティライナー、生理用ナプキン、おりものシート、失禁パッドなどの吸収性物品として、例えば図１に示すような、ポリエチレンシートまたはポリエチレンラミネート不織布などからなる不透液性バックシート２と、不織布または透孔性プラスチックシートなどからなる透液性トップシート３との間に綿状パルプなどからなる吸収体４を介在させたものが知られている。
【０００３】
この種の吸収性物品は、ズレ止めを図るために、非使用面側に該吸収性物品を下着に対して接着するための接着剤層を形成するようにしている。例えば生理用ナプキン１では図２に示すように、非使用面側に製品長手方向に沿って２条の接着剤層５、５を形成し、かつナプキン本体の長手方向中間の両側部に、外方に延在するウイングＷ、Ｗを一体的に設けるとともに、このウイングＷ，Ｗに接着剤層６、６を形成するようにしている。なお、製品状態では、これらの各接着剤層５…、６…はそれぞれ剥離紙７に対して剥離可能状態で仮着されている。
【０００４】
前記生理用ナプキンを下着に固定する際には、先ず非使用面側に仮着されている剥離紙７を剥がすとともに、両ウイングＷ、Ｗに仮着されているそれぞれの剥離紙８を剥がし、図３に示すように、下着２０の股間部内面側に生理用ナプキンをあてがうとともに、側方に突出するウイングＷ、Ｗを下着２０の股間部の側縁を巻き込み、下着２０の股間部外面にそれぞれ接着させるようにする。
【０００５】
【発明が解決しようとする課題】
しかしながら、下着への装着に際し、接着剤が塗布された部分同士が接着してしまい、これを剥離すると基材が伸びたり破れたりして、使用することができなくなってしまうことがあるという問題があった。殊に、ウイングＷのように構造的に他の部分と接着し易くなっている部分においてはその傾向が顕著である。
【０００６】
かかる事態の発生を防ぐために、非使用面側のウイングＷと対面になる部分には、接着剤を塗布しないようにしたり、前記非使用面側のウイング対面部分に離型処理等を施し接着しないようにするなどの対策が採られている。しかし、この場合であっても、接着剤塗布部分が誤って接着してしまう虞は少なくなるものの、仮に接着してしまった場合に、再度装着できなくなってしまう点に変わりはなく十分でない。
【０００７】
そこで、本発明の主たる課題は、下着への装着に際して、接着剤塗布部分同士が誤って接着してしまった場合であっても、基材の伸びや破れを伴うことなく、剥離可能とするとともに、装着時に下着に対して機能上十分なズレ止め効果を発揮し得る接着剤層を形成した吸収性物品を提供することにある。
【０００８】
【課題を解決するための手段】
前記課題を解決するための本発明は、吸収性物品において、透液性トップシートと不透液性バックシートとの間に吸収体が介在する吸収性物品本体と、この吸収性物品本体の長手方向中間両側部に外方に延在するウイングとから構成されるとともに、前記吸収性物品本体の非使用面側及び前記ウイングの裏面側に、JIS G4305に準拠した測定方法により、綿布に対して１．０N/２５mm以上の初期接着力を有し、かつ接着剤同士間で接着した場合の接着力が１．５N/２５mm以下であるスチレン−エチレン−ブチレン−スチレンブロック共重合体を主成分とするエラストマーホットメルト接着剤からなる接着剤層を形成したことを特徴とするものである。
【０００９】
【発明の実施の形態】
以下、本発明の実施の形態について図面を参照しながら詳述する。図１は本発明に係る生理用ナプキンの展開図であり、図２はその背面図である。
【００１０】
本発明が対象とする吸収性物品は、パンティライナー、生理用ナプキン、おりものシート、失禁パッド等であり、具体的には、不透液性バックシート２と透液性トップシート３との間に吸収体４を介在させてなる吸収性物品であって、図示の例では、ナプキン本体の非使用面側に接着剤層５が形成されるとともに、ナプキン本体の長手方向中間両側部に外方に延在するウイングＷ、Ｗの裏面側に接着剤層６、６が形成されている。なお、本発明は製品の非使用面側に接着剤層が形成されるものであれば、ウイングＷの有無に拘わらずどのようなものであっても適用可能である。
【００１１】
前記不透液性バックシート２としては、ポリエチレンシートなどの少なくとも遮水性を有するシート材が用いられるが、この他にポリエチレンシート等に不織布を積層したラミネート不織布や、さらには防水フィルムを介在して実質的に不透液性を確保した不織布シート（この場合には防水フィルムと不織布とで不透液性バックシートを構成する。）などを用いることができ、通気性であっても非通気性であってもよい。
【００１２】
次いで、透液性トップシート３としては、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。
【００１３】
これら透液性トップシート３と不透液性バックシート２との間に介在される吸収体４は、たとえばフラッフ状パルプと吸水ポリマーとにより構成されている。前記吸収性ポリマーは吸水体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００１４】
一方、前記接着剤層５、６を形成する接着剤としては、スチレン系ポリマー、粘着付与剤、可塑剤のいずれかが主成分であるものが使用される。前記スチレン系ポリマーとしては、スチレン−エチレン−ブチレン−スチレンブロック共重合体、スチレン−ブタジエン−スチレンブロック共重合体、スチレン−イソブチレン−スチレン共重合体等が挙げられるが、これらのうち一種のみを使用しても、二種以上のポリマーブレンドであってもよい。この中でも、熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤では、例えば、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では、例えば、リン酸トリフレシル、フタル酸ジブチル、フタル酸ジオクチル等モノマー可塑剤の他、ビニル重合体やポリエステルの様なポリマー可塑剤が挙げられる。
【００１５】
前記接着剤は、綿布に対して１．０N/２５mm以上の初期接着力を有し、かつ接着剤同士間で接着した場合の接着力が１．５N/２５mm以下であるものが使用される。綿布に対する初期接着力が１．０N/２５mm未満である場合には、下着に対して十分なズレ止め機能を発揮することができず、接着剤同士間で接着した場合の接着力が１．５N/２５mm以上である場合には、剥離時に基材（不透液性バックシート２）の伸びや破れが生じてしまい使用不能となってしまう。
【００１６】
【実施例】
本発明者による過去の実験等により、機能上十分なズレ止め機能を発揮し得る下着に対する必要接着力は１．０N/２５mm以上であることが判明している。したがって、綿布に対して１．０N/２５mm以上の接着力を有しつつ、接着剤同士が接着した場合に基材の伸びや破れが無く剥離できる接着剤間接着力の上限値を求めるために本実験を行った。
【００１７】
実験は、接着剤を塗布した供試体を作成し、剥離力試験と剥離力官能評価を行った。前記供試体は、スチレン−エチレン−ブチレン−スチレンブロック共重合体を主成分とするエラストマーホットメルト接着剤（塗布目付３０g/m２、塗布幅２５mm）を不透液性バックシートの裏面に塗布したものを使用した。剥離力試験は、ＪＩＳ−Ｇ４３０５に準拠して行った。すなわち、この供試体の接着剤塗布面を重ね、１kgローラ１往復で圧着し、貼り合わせ後３分以内に速度３００mm/minで引き剥がし、その抵抗力を測定して、接着剤の接着力（以下、メルト−メルト間接着強度という。）とした。また、初期接着強度についても同様に測定した。なお、測定には、テンシロン型万能試験機を使用し、３回の平均値を接着強度とした。
【００１８】
剥離力官能評価は、供試体をパネラーに手で剥がしてもらい、その接着剤の剥がし易さを評価した。評価基準は下記４段階（◎、○、△、×）で行った。剥離力官能性評価基準は、供試体が伸びることなく抵抗無く剥がれる：◎、やや抵抗はあるが供試体が伸びることなく剥がれる：○、剥がす時に供試体が伸びる感じで抵抗がある：△、剥がす時に供試体が破れる：×とした。
【００１９】
【表１】
0004146609.tif 000002
【００２０】
表１に示した通り、試験の結果、メルト−メルト間接着強度が１．５N/２５mmを超えると、剥離時に抵抗があり、供試体も伸びたり破れたりして形状が損なわれてしまうため、再度使用することが困難となる。従って、メルト−メルト間接着強度は１．５N/２５mm以下とするのが望ましいことが判明した。
【００２１】
【発明の効果】
以上詳説のとおり本発明によれば、下着への装着に際して、接着剤塗布部分同士が誤って接着してしまった場合であっても、基材の伸びや破れを伴うことなく剥離可能になるとともに、装着時に下着に対して機能上十分なズレ止め効果を発揮し得る接着剤層とすることができ、すべての吸収性物品を無駄なく使用することが可能になる。
【図面の簡単な説明】
【図１】  本発明に係る生理用ナプキンの展開図である。
【図２】  その背面図である。
【図３】  その使用状態図である。
【符号の説明】
１…生理用ナプキン、２…不透液性バックシート、３…透液性トップシート、４…吸収体、５・６…接着剤層、２０…下着、Ｗ…ウイング
【図１】
0004146609.tif 000003
【図２】
0004146609.tif 000004
【図３】
0004146609.tif 000005